(57)【要約】【課題】ソフトリカバリー特性の良好なダイオードを単純な製造方法で得る。【解決手段】ｎ−層１０２中には、軽元素のイオン注入によって形成されたｎ側結晶欠陥層１０７が、図１（ｂ）における上下方向に延びたストライプ状に局所的に形成されている。ｐ側結晶欠陥層１０８も同様であり、図１（ａ）に示されるように、ｐ側結晶欠陥層１０８とｎ側結晶欠陥層１０７とは隣接して交互に形成されている。また、アノード電極１０４の厚さは均一ではなく、薄い箇所と厚い箇所が交互に存在する不均一な厚さをもつ電極である。その薄い箇所に対応してｎ側結晶欠陥層１０７が形成され、厚い箇所に対応してｐ側結晶欠陥層１０８が形成されている。【選択図】図１
2010129798.tif 000002
【特許請求の範囲】
【請求項１】
ｎ型又はｐ型の半導体層の表面に前記半導体層と反対導電型の層が形成されることによって形成されたｐｎ接合を利用した半導体装置であって、
前記反対導電型の層の直下における前記半導体層中において、面内方向において局所的に、再結合中心密度が高い層が導入されたことを特徴とする半導体装置。
【請求項２】
前記再結合中心密度が高い層は、結晶欠陥層であることを特徴とする請求項１に記載の半導体装置。
【請求項３】
前記反対導電型の層の上には厚さが不均一な電極が形成され、前記結晶欠陥層は、前記電極の厚さが薄い箇所の直下の前記半導体層中において形成されていることを特徴とする請求項２に記載の半導体装置。
【請求項４】
前記再結合中心密度が高い層は、前記反対導電型の層直下の半導体層の厚さ方向の全域にわたり形成されていることを特徴とする請求項１から請求項３までのいずれか１項に記載の半導体装置。
【請求項５】
前記半導体装置はＦＲＤ（Ｆａｓｔ  Ｒｅｃｏｖｅｒｙ  Ｄｉｏｄｅ）であることを特徴とする請求項１から請求項４までのいずれか１項に記載の半導体装置。
【請求項６】
ｎ型又はｐ型の半導体層の表面に前記半導体層と反対導電型の層が形成されることによって形成されたｐｎ接合を利用した半導体装置の製造方法であって、
前記反対導電型の層上に、厚さが不均一な電極を形成する電極形成工程と、
前記電極上から軽元素のイオン注入を行うイオン注入工程と、
を具備することを特徴とする半導体装置の製造方法。
【発明の詳細な説明】
【技術分野】
【０００１】
本発明は、半導体装置、特に、ｐｎ接合を利用した整流素子として用いられるダイオードの構造及びその製造方法に関する。
【背景技術】
【０００２】
一般に、ダイオードは整流素子として用いられているが、その際に、そのスイッチング速度が高いことが求められる。特に大電力、高電圧で動作するダイオードにおいて、このスイッチング特性を向上させたものはＦＲＤ（Ｆａｓｔ  Ｒｅｃｏｖｅｒｙ  Ｄｉｏｄｅ）として知られている。スイッチング速度を向上させるためには、半導体層中の少数キャリア寿命を短くし、極性が切り替わった際に残った少数キャリアを効率的に再結合させることが有効である。このためには、再結合中心を作る金や白金等を半導体層にドーピングすることが有効である。ただし、この際に逆方向電流が増大することを抑制することが必要となる。また、ダイオードが逆バイアスとされた時に、サージ電圧が発生することにより、ノイズの原因となったり、接続された機器の破壊が生ずる場合がある。サージ電圧は電流の変化率（減少率）に比例するため、こうしたことを抑制するためには、ソフトリカバリー化、すなわち、単に逆方向電流を減少させるだけでなく、回復時の波形を改善して逆回復電流の減少率を小さくすることも必要である。
【０００３】
特許文献１に記載のＦＲＤにおいては、逆方向電流を抑制しながら、このソフトリカバリー化も行っている。図４は、この構造のＦＲＤ２００の断面構造を示す図である。このＦＲＤ２００においては、低抵抗ｎ型層であるｎ＋層２０１上に高抵抗ｎ型層であるｎ−層（半導体層）２０２が形成され、ｎ−層２０２中に拡散等によってｐ＋層（拡散層）２０３が形成されてｐｎ接合が形成される。ｐ側の電極としてアノード電極２０４、ｎ側の電極としてカソード電極２０５がそれぞれ形成される。これにより、このｐｎ接合を利用したダイオードが構成される。ここで、ｎ−層２０２中には、軽元素のイオン注入によって結晶欠陥層２０６が形成されている。なお、ｐ＋層２０３を不純物拡散によって形成する際のマスク、あるいはアノード電極２０４とｎ−層２０２との間の絶縁のために絶縁層２０７が形成されている。また、実際には、ｎ−層２０２の表面側におけるｐ＋層２０３の周囲には、このＦＲＤ２００における耐圧を改善するためのガードリング構造等が形成されているが、ここでは省略している。
【０００４】
ここで、ｎ＋層２０１は基板となる半導体ウェハであり、ｎ−層２０２はその上に例えば１１０μｍ程度の厚さでエピタキシャル成長される。ｐ＋層２０３は表面からホウ素を拡散することによって選択的に形成され、その深さは１０μｍ程度である。前記の再結合中心となる白金はｎ−層２０２中の全面に拡散され、少数キャリア寿命を短くする。これに加えて、このＦＲＤ２００においては、特に再結合中心の密度が高くなる結晶欠陥層２０６がｎ−層２０２中に形成されている。この結晶欠陥層２０６においてはｎ−層２０２における少数キャリア（正孔）の再結合中心密度が高く、その寿命を短くする層として機能する。この結晶欠陥層２０６の形成される深さ及び再結合中心密度を調整することにより、逆方向回復時の波形を調整することができ、逆方向電流の抑制とソフトリカバリー化とを両立している。例えば、結晶欠陥層２０６は裏面（図４中の下側の面）からヘリウム等の軽元素をイオン注入することによって形成することができ、その深さはｐ＋層２０３から５０μｍ以内の距離に設定することができる。これにより、図４中の右側に示す再結合中心密度分布を実現することができ、これによって良好な特性を得ることができる。この際、結晶欠陥層２０６を形成しない場合と比べて、イオン注入工程のみを追加するだけで、この特性を実現することができた。
【０００５】
【特許文献１】特開平９−２６０６８６号公報
【発明の開示】
【発明が解決しようとする課題】
【０００６】
この技術においては、結晶欠陥層２０６の深さやその厚さ（図４中の上下方向の幅）の制御が必要になる。ここで、その深さは、イオンの注入エネルギー（加速電圧）及び注入されるイオン種（ヘリウムイオン等）の半導体中の飛程で決まり、その厚さ（結晶欠陥分布の半値幅）は、注入されるイオン種によって決まる。
【０００７】
高抵抗層であるｎ−層２０２が厚くなると順方向抵抗が増大し、順方向電圧降下ＶＦが大きくなるため、特に低電圧（例えば２００Ｖ以下）用のＦＲＤにおいては、ｎ−層２０２を薄くすることが必要となる。また、ｎ−層２０２が厚い場合には、ｎ−層２０２中の少数キャリアの総数が多くなり、逆方向電流の流れる時間（逆方向回復時間）ｔｒｒが長くなるため、この観点からもｎ−層２０２を薄くすることが好ましい。従って、ｎ−層２０２は薄くする場合が多く、こうした薄いｎ−層２０２は、例えばエピタキシャル成長によって形成することが可能である。この際、結晶欠陥層２０６を、このｎ−層２０２よりも更に薄くすることが必要である。
【０００８】
ところが、この結晶欠陥層２０６の厚さは、注入されたイオンの分布の半値幅で決まるため、自由に設定することはできない。従って、ｎ−層２０２が薄い場合、これよりも薄い結晶欠陥層２０６を形成することは困難である場合があった。すなわち、上記の技術においては、結晶欠陥層を最適な状態で形成することは困難であり、特にｎ−層２０２が薄い場合には図４の構成を実現することは困難であった。
【０００９】
従って、従来の技術においては、ソフトリカバリー特性の良好なダイオードを単純な製造方法で得ることは困難であった。
【００１０】
本発明は、かかる問題点に鑑みてなされたものであり、上記問題点を解決する発明を提供することを目的とする。
【課題を解決するための手段】
【００１１】
本発明は、上記課題を解決すべく、以下に掲げる構成とした。
本発明の半導体装置は、ｎ型又はｐ型の半導体層の表面に前記半導体層と反対導電型の層が形成されることによって形成されたｐｎ接合を利用した半導体装置であって、前記反対導電型の層の直下における前記半導体層中において、面内方向において局所的に、再結合中心密度が高い層が導入されたことを特徴とする。
本発明の半導体装置において、前記再結合中心密度が高い層は、結晶欠陥層であることを特徴とする。
本発明の半導体装置において、前記反対導電型の層の上には厚さが不均一な電極が形成され、前記結晶欠陥層は、前記電極の厚さが薄い箇所の直下の前記半導体層中において形成されていることを特徴とする。
本発明の半導体装置において、前記再結合中心密度が高い層は、前記反対導電型の層直下の半導体層の厚さ方向の全域にわたり形成されていることを特徴とする。
本発明の半導体装置は、ＦＲＤ（Ｆａｓｔ  Ｒｅｃｏｖｅｒｙ  Ｄｉｏｄｅ）であることを特徴とする。
本発明の半導体装置の製造方法は、ｎ型又はｐ型の半導体層の表面に前記半導体層と反対導電型の層が形成されることによって形成されたｐｎ接合を利用した半導体装置の製造方法であって、前記反対導電型の層上に、厚さが不均一な電極を形成する電極形成工程と、前記電極上から軽元素のイオン注入を行うイオン注入工程と、を具備することを特徴とする。
【発明の効果】
【００１２】
本発明は以上のように構成されているので、ソフトリカバリー特性の良好なダイオードを単純な製造方法で得ることができる。
【発明を実施するための最良の形態】
【００１３】
以下、本発明の半導体装置を実施するための最良の形態であるダイオードとして、ＦＲＤ（Ｆａｓｔ  Ｒｅｃｏｖｅｒｙ  Ｄｉｏｄｅ）につき説明する。このＦＲＤ１００の構成の断面図及び上面図が図１（ａ）（ｂ）である。
【００１４】
このＦＲＤ１００においては、図１（ａ）に示されるように、例えば２００μｍ程度の厚さのシリコンで形成された低抵抗ｎ型層であるｎ＋層１０１（基板）上に、１８μｍ程度の厚さの高抵抗ｎ型層であるｎ−層１０２（半導体層）がエピタキシャル成長によって形成される。ｎ−層１０２の表面（図１（ａ）中上側）には低抵抗ｐ型層である厚さ１０μｍ程度のｐ＋層１０３（反対導電型の層）が不純物拡散によって形成されることによってｐｎ接合が形成され、ダイオードとなっている。ここで、ｐ側の電極としてアノード電極１０４、ｎ側の電極としてカソード電極１０５がそれぞれ形成される。なお、ｐ＋層１０３を不純物拡散によって形成する際のマスク、あるいはアノード電極１０４とｎ−層１０２との間の絶縁のために、シリコン酸化膜で構成された絶縁層１０６が形成されている。
【００１５】
ここで、ｎ−層１０２中には、軽元素のイオン注入によって形成されたｎ側結晶欠陥層１０７が、図１（ｂ）における上下方向に延びたストライプ状に、面内方向において局所的に形成されている。ｐ側結晶欠陥層１０８も同様であり、図１（ａ）に示されるように、ｐ側結晶欠陥層１０８とｎ側結晶欠陥層１０７とは隣接して交互に形成されている。また、アノード電極１０４の厚さは均一ではなく、薄い箇所と厚い箇所が交互に存在する不均一な厚さをもつ電極である。その薄い箇所に対応してｎ側結晶欠陥層１０７が形成され、厚い箇所に対応してｐ側結晶欠陥層１０８が形成されている。これらの結晶欠陥層（ｎ側結晶欠陥層１０７、ｐ側結晶欠陥層１０８）においては、結晶欠陥が再結合中心として機能するために、少数キャリアの再結合中心密度が高くなっている。
【００１６】
このＦＲＤ１００の製造方法の一例の工程断面図を図２（ａ）〜（ｄ）に示す。
【００１７】
まず、図２（ａ）に示されるように、ｎ＋層１０１（基板）上にｎ−層１０２がエピタキシャル成長により形成される。また、シリコン酸化膜で構成された絶縁層１０６をマスクにしてホウ素が拡散されることにより、絶縁層１０６の開口部に対応した箇所にｐ＋層１０３が形成され、その厚さ（図２中の上下方向における幅）を１０μｍ程度とすることができる。これら工程は、例えば特許文献１に記載されたものと同様の従来より知られた方法によって行われるため、詳細な説明は省略する。なお、ｎ−層１０２中の少数キャリア寿命を短くするために、再結合中心を形成する白金をドープしてもよく、その場合にも特許文献１に記載の方法で行うことができる。この場合、白金の拡散係数は大きいために、ｎ−層１０２等の厚さ方向を含むほぼ全域にわたって一様にドープされる。
【００１８】
次に、図２（ｂ）に示されるように、例えば、Ａｌ単層、又は表層側（図２中で上側）をＡｌとした積層構造（例えば、Ａｌ／Ｔｉの積層構造）で構成されるアノード電極１０４を表面側（図２中上側）に形成する（電極形成工程）。この際、ｐ＋層１０３上におけるその厚さは一様とせず、図１に示されるように、厚い箇所と薄い箇所を交互に設けた構造とする。この厚さは、厚い箇所で１４μｍ程度、薄い箇所で３μｍ程度とする。この構成のアノード電極１０４を形成するためには、例えば、初めに一様に厚い電極を形成した後に、薄い箇所に対応する部分が開口されたフォトレジストパターンをフォトリソグラフィ工程によって形成し、エッチング工程（ドライエッチング又はウェットエッチング）を行う。この場合、ドライエッチング又はウェットエッチングの時間を設定することにより、薄い箇所の厚さを設定することができる。あるいは、初めに一様に薄い電極を形成した後に、厚い箇所に対応する部分が開口されたフォトレジストパターンをフォトリソグラフィ工程によって形成し、リフトオフ法によって再度電極を形成することによって、厚い箇所のみに電極を追加形成することもできる。
【００１９】
薄い箇所は、図１（ｂ）にその断面が示されるように、ストライプ状に形成される。その後、アノード電極１０４は最終的にはこのＦＲＤ１００の表面側において、所望の形状にパターニングされる。これは、フォトリソグラフィ工程とエッチング工程を再び行うことによって行われる。
【００２０】
その後、図２（ｃ）に示されるように、表面側からイオン注入を行う（イオン注入工程）。これにより、イオンがｐ＋層１０３，ｎ−層１０２等に注入され、注入された箇所には、再結合中心となる結晶欠陥がイオンによって多く導入された結晶欠陥層が形成される。ここで、ｐ＋層１０３上では、このイオン注入はアノード電極１０４を介して行われ、アノード電極１０４が厚い箇所と薄い箇所とでは、ｐ＋層に達したイオンの実効エネルギーが異なる。すなわち、厚い箇所では厚いアノード電極１０４によるエネルギーの減衰が大きく、薄い箇所ではこのエネルギーの減衰が小さい。従って、注入されたイオンの飛程はアノード電極１０４が薄い箇所では深くなり、厚い箇所ではこれよりも浅い位置となる。注入される元素としては、結晶欠陥を導入しやすい一方で、半導体中での電気的活性は有しない軽元素として、例えば水素（Ｈ）やヘリウム（Ｈｅ）が好ましい。
【００２１】
例えば、アノード電極１０４の厚さを前記の設定とした場合に、加速電圧２０ｋｅＶのＨｅイオンをシリコン中に注入する場合、図２（ｄ）に示されるように、厚い箇所では１０μｍの厚さのｐ＋層１０３中、薄い箇所では８μｍの厚さのｎ−層１０２中にそれぞれの結晶欠陥層を形成することができる。従って、ｐ＋層１０３中にはｐ側結晶欠陥層１０８が、ｎ−層１０２側にはｎ側結晶欠陥層１０７が交互に形成される。すなわち、この構造のアノード電極１０４を介して軽元素のイオン注入を行うことにより、図１に示された構成でこれらの結晶欠陥層を形成することができる。
【００２２】
なお、これらの結晶欠陥層は図１、図２（ｄ）に示された箇所に形成することが好ましいが、これら以外の箇所に形成されることが望ましくない場合には、これら以外の箇所には厚いフォトレジスト等を形成することによって、これを抑制することができる。あるいは、アノード電極１０４の最終的なパターニングを行わずにイオン注入を行い、イオン注入後にこのパターニングを行ってもよい。
【００２３】
これらの結晶欠陥層が形成された後、図２（ｅ）に示されるように、ｎ＋層１０１（基板）の厚さが２００μｍ程度に加工され、裏面（図２中の下側の面）にカソード電極１０５が形成される。カソード電極１０５は、Ｎｉ単層、又は表層側（図２における下側）をＮｉとした積層構造（例えば、Ｎｉ／Ｔｉ）等の材料で形成され、裏面の全面にわたり形成されていても、部分的に形成されていてもよい。
【００２４】
以上の製造方法により、図１の構造のＦＲＤ１００を製造することができる。
【００２５】
この構造のＦＲＤ１００においては、電流はアノード電極１０４とカソード電極１０５との間で、ｐ＋層１０３、ｐｎ接合（ｐ＋層１０３とｎ−層１０２との界面）、ｎ−層１０２、ｎ＋層１０１を介して流れる。図１より、この電流は、アノード電極１０４が薄い箇所ではｐ側結晶欠陥層１０８、ｎ−層１０２を介して流れ、アノード電極１０４が厚い箇所ではｐ＋層１０３、ｎ側結晶欠陥層１０７を介して流れる。
【００２６】
ここで、特許文献１等に記載されるように、これらにおいて流れる電流は主にｎ−層１０２側の少数キャリアである正孔の拡散によって決まる。従って、ｐ側結晶欠陥層１０８とｎ−層１０２を介して流れる電流は、結晶欠陥層が形成されていない場合のｐ＋層１０３とｎ−層１０２を介して流れる電流と大差がない。すなわち、アノード電極１０４が厚い箇所の直下でｐ＋層１０３とｎ−層１０２との間で流れる電流は、結晶欠陥層の有無によって大きく影響を受けない。
【００２７】
一方、ｎ側結晶欠陥層１０７が形成されている場合、これらに流れる電流はその影響を大きく受ける。この影響について、図３を用いて説明する。図３（ａ）は再結合中心密度が高い場合の逆方向電流の概要を示し、図３（ｂ）は再結合中心密度が低い場合の逆方向電流の概要である。ここで、どちらも、再結合中心は、同じ厚さのｎ−層において深さ方向で一様な分布をもつ場合であり、特許文献１における図２（ａ）（ｂ）の場合にそれぞれ対応している。すなわち、再結合中心密度を高くした場合には、逆方向電流の絶対値を低減することができる。また、再結合中心の密度を高くした場合、電流が最大となる時刻は短くなる。一方、順方向電圧降下ＶＦは、再結合中心密度が高い場合には大きくなる。ここで、上記の構造においては、アノード電極１０４が薄い箇所の直下は図３（ａ）の場合に対応し、厚い箇所の直下は図３（ｂ）の場合に対応する。
【００２８】
このＦＲＤ１００の場合には、ｎ側結晶欠陥層１０７は面内方向において局所的に形成されているため、その占める面積はｐ＋層１０３の面積の半分程度である。従って、図３（ａ）の場合と同（ｂ）の場合が並列に接続された場合と考えることができるため、逆方向電流は図３（ａ）（ｂ）の平均となる。従って、図３（ｃ）に示す逆方向電流特性が得られ、この特性においては、逆方向電流は前記の２種類の場合の平均となるため、その絶対値は（ｂ）の場合よりも低くなり、かつその変動率は小さくなる。すなわち、ソフトリカバリー化が達成できる。また、順方向における電流も、これらの平均となるため、電圧ＶＦは図３（ａ）の場合よりも同（ｂ）に近く、小さな値となる。
【００２９】
また、特許文献１の図３等に記載されるように、ｎ側結晶欠陥層１０７が存在することにより、逆方向電流が振動する、いわゆるリンギングが発生することがあり、これもサージ電圧の発生の原因となる。このＦＲＤ１００の場合には、アノード電極１０４が薄い箇所の直下を流れる電流においてもリングングが発生する可能性があるが、この場合においても、この電流はアノード電極１０４が厚い箇所の直下を流れる電流と平均化されるため、その寄与を小さくすることができる。従って、このＦＲＤ１００においては、ソフトリカバリー化が達成され、サージ電圧の発生が抑制される。
【００３０】
このＦＲＤ１００においては、特許文献１に記載された技術と同様に、ソフトリカバリー化のために結晶欠陥層が用いられる。しかしながら、結晶欠陥層の形成において制御されるのは、その厚さや形成される深さではなく、面内方向においてその占める面積である。この面積は、基本的にはアノード電極１０４が薄くなった箇所の面積であり、前記の通り、これはフォトリソグラフィ工程によって容易かつ精密に制御できる。深さ方向の制御は、注入イオンの種類や加速電圧と共に、アノード電極の厚さによって制御することができる。また、特許文献１に記載の技術においては、結晶欠陥層の厚さを制御することが困難であった。これに対して、このＦＲＤ１００においては、特にｎ−層１０２が薄い場合においても、ｐ＋層１０３直下のｎ−層１０２の厚さ方向の全域にわたってｎ側結晶欠陥層１０７が形成されていればよいため、その制御は容易である。
【００３１】
従って、上記の構造、製造方法によって、ソフトリカバリー特性の良好なダイオードを容易に得ることができる。この効果は、特にｎ−層１０２を薄くした場合、すなわち、低電圧用のＦＲＤの場合に特に顕著である。
【００３２】
以上のように、このＦＲＤ１００においては、ｎ−層１０２中における面内方向において局所的に結晶欠陥層を導入することにより、ソフトリカバリー化を達成している。ここで、上記の例では、この結晶欠陥層を局所的に形成するために、ｎ−層１０２の表面に形成されたｐ＋層（拡散層）上に不均一な厚さのアノード電極を形成し、このアノード電極を通してイオン注入を行うことによってｎ−層１０２中に局所的に結晶欠陥層を形成していた。しかしながら、ｎ−層１０２中に局所的に結晶欠陥層を形成する方法であれば、これに限定されない。例えば、結晶欠陥層を形成すべき箇所が開口されたフォトレジスト層をフォトリソグラフィ工程によって形成し、これをマスクにしてイオン注入を行い、結晶欠陥層を形成することができる。この際、イオン注入を表面、裏面のどちら側から行ってもよい。ただし、裏面から行う場合には、予めｎ＋層１０１（基板）を予め薄く加工しておくことが必要である。
【００３３】
また、上記の例では、ｎ側結晶欠陥層１０７を、図１（ｂ）に示されるようにストライプ状に形成していたが、ｎ側結晶欠陥層１０７を局所的に形成すれば同様の効果を奏するため、このパターンは任意である。例えば、このパターンを格子状、同心円状、ドット状、チェッカーパターン状としてもよい。
【００３４】
また、上記の例では、ｎ−層１０２（半導体層）とｐ＋層１０３（反対導電型の層）との間のｐｎ接合が用いられ、逆方向電流（拡散電流）がｎ−層１０２中の正孔によって決まる場合について記載された。しかしながら、これに限られず、例えばｐ−層（高抵抗ｐ型層）上に拡散層としてｎ＋層（低抵抗ｎ型層）を形成した場合においても、局所的に結晶欠陥層をｐ−層に形成すれば同様の効果が得られることは明らかである。更に、ｐｎ接合を拡散層ではなく、エピタキシャル成長によって形成した場合においても同様である。
【００３５】
また、上記の結晶欠陥層は、再結合中心密度が高い層として機能している。従って、結晶欠陥層以外でも、再結合中心密度が高い層を局所的に形成すれば同様の効果が得られることが明らかである。例えば、イオン注入の代わりに、再結合中心を形成する元素を局所的に拡散することによって再結合中心密度が高い層を形成することができれば、同様に用いることができる。
【００３６】
また、上記の例では、この半導体装置として、整流素子として用いられるＦＲＤについて説明したが、単に整流素子だけではなく、ｐｎ接合の逆方向特性におけるソフトリカバリー特性が要求される半導体装置であれば、本願発明が同様に適用されることは明らかである。
【図面の簡単な説明】
【００３７】
【図１】本発明の実施の形態に係るＦＲＤの構造の断面図（ａ）及び上面図（ｂ）である。
【図２】本発明の実施の形態に係るＦＲＤの製造方法を示す工程断面図である。
【図３】本発明の実施の形態に係るＦＲＤにおける逆方向特性の概要を示す図である。
【図４】従来のＦＲＤの構造を示す断面図である。
【符号の説明】
【００３８】
１００、２００  ＦＲＤ（Ｆａｓｔ  Ｒｅｃｏｖｅｒｙ  Ｄｉｏｄｅ）
１０１、２０１  ｎ＋層（基板）
１０２、２０２  ｎ−層（半導体層）
１０３、２０３  ｐ＋層（反対導電型の層）
１０４、２０４  アノード電極（電極）
１０５、２０５  カソード電極
１０６、２０７  絶縁層
１０７  ｎ側結晶欠陥層（結晶欠陥層）
１０８  ｐ側結晶欠陥層
２０６  結晶欠陥層  
【図１】
2010129798.tif 000003
【図２】
2010129798.tif 000004
【図３】
2010129798.tif 000005
【図４】
2010129798.tif 000006